(57)【要約】【課題】樹脂系耐火性成形体を成形する成形性と、樹脂系耐火性成形体における柔軟性とを好適に確保することを可能にした樹脂系耐火性組成物を提供する。【解決手段】樹脂系耐火性成形体を成形する用途に用いられる樹脂系耐火性組成物は、低密度ポリエチレンと、塩素化ポリエチレンと、熱膨張性黒鉛とを含有する。樹脂系耐火性組成物中において、低密度ポリエチレンと塩素化ポリエチレンとの合計の質量部を１００質量部としたときの低密度ポリエチレンと塩素化ポリエチレンとの質量比は、６０：４０〜７５：２５の範囲内である。樹脂系耐火性組成物中の熱膨張性黒鉛の含有量は、低密度ポリエチレンと塩素化ポリエチレンとの合計１００質量部に対して、３質量部以上、２０質量部以下の範囲内である。【選択図】なし【特許請求の範囲】
【請求項１】
樹脂系耐火性成形体を成形する用途に用いられる樹脂系耐火性組成物であって、
低密度ポリエチレンと、塩素化ポリエチレンと、熱膨張性黒鉛とを含有し、
前記低密度ポリエチレンと前記塩素化ポリエチレンとの合計の質量部を１００質量部としたときの前記低密度ポリエチレンと前記塩素化ポリエチレンとの質量比は、６０：４０〜７５：２５の範囲内であり、
前記熱膨張性黒鉛の含有量は、前記低密度ポリエチレンと前記塩素化ポリエチレンとの合計１００質量部に対して、３質量部以上、２０質量部以下の範囲内である、樹脂系耐火性組成物。
【請求項２】
前記低密度ポリエチレンのメルトマスフローレートは、ＪＩＳ  Ｋ７２１０に準拠して温度１５０℃、荷重７．０６ｋｇの条件下で測定される値において、１０ｇ／１０分以上、７０ｇ／１０分以下の範囲内であり、
前記塩素化ポリエチレンのメルトマスフローレートは、ＪＩＳ  Ｋ７２１０に準拠して温度１８０℃、荷重２１．６ｋｇの条件下で測定される値において、１ｇ／１０分以上、１３０ｇ／１０分以下の範囲内である、請求項１に記載の樹脂系耐火性組成物。
【請求項３】
ポリリン酸アンモニウムをさらに含有し、
前記ポリリン酸アンモニウムの含有量は、前記低密度ポリエチレンと前記塩素化ポリエチレンとの合計１００質量部に対して、１５質量部以上、２５質量部以下の範囲内である、請求項１又は請求項２に記載の樹脂系耐火性組成物。
【請求項４】
ハイドロタルサイトをさらに含有し、
前記ハイドロタルサイトの含有量は、前記低密度ポリエチレンと前記塩素化ポリエチレンとの合計１００質量部に対して、１質量部以上、５質量部以下の範囲内である、請求項１から請求項３のいずれか一項に記載の樹脂系耐火性組成物。
【発明の詳細な説明】
【技術分野】
【０００１】
本発明は、樹脂系耐火性組成物に関する。
【背景技術】
【０００２】
従来、壁、床、筐体等に形成された区画貫通部に、配線や配管材等の挿通部材が挿通された構造が知られている。このような区画貫通部と挿通部材との間には、ゴム系耐火性成形体が配置される場合がある（特許文献１参照）。ゴム系耐火性成形体は、火災の際に区画貫通部の内周面と挿通部材との間で熱膨張することで、区画貫通部を通じた炎や煙等の拡散を抑える。
【先行技術文献】
【特許文献】
【０００３】
【特許文献１】特開２０１５−２００１１０号公報
【発明の概要】
【発明が解決しようとする課題】
【０００４】
上記のようなゴム系耐火性成形体の製造には、加硫工程が必要となる。この点、樹脂系耐火性成形体の製造では、例えば、加硫工程を省略できる等、製造工程を簡略化することが可能となる。ところが、樹脂系耐火性成形体における柔軟性は、ゴム系耐火性成形体よりも劣る傾向となる。このような樹脂系耐火性成形体における柔軟性を高めようとすると、成形材料である樹脂系耐火性組成物の粘度が低くなるため、この組成物から樹脂系耐火性成形体を成形する際の成形性の確保が困難となる。
【０００５】
本発明は、こうした実情に鑑みてなされたものであり、その目的は、樹脂系耐火性成形体を成形する成形性と、樹脂系耐火性成形体における柔軟性とを好適に確保することを可能にした樹脂系耐火性組成物を提供することにある。
【課題を解決するための手段】
【０００６】
上記課題を解決する樹脂系耐火性組成物は、樹脂系耐火性成形体を成形する用途に用いられる樹脂系耐火性組成物であって、低密度ポリエチレンと、塩素化ポリエチレンと、熱膨張性黒鉛とを含有し、前記低密度ポリエチレンと前記塩素化ポリエチレンとの合計の質量部を１００質量部としたときの前記低密度ポリエチレンと前記塩素化ポリエチレンとの質量比は、６０：４０〜７５：２５の範囲内であり、前記熱膨張性黒鉛の含有量は、前記低密度ポリエチレンと前記塩素化ポリエチレンとの合計１００質量部に対して、３質量部以上、２０質量部以下の範囲内である。
【０００７】
上記樹脂系耐火性組成物において、前記低密度ポリエチレンのメルトマスフローレートは、ＪＩＳ  Ｋ７２１０に準拠して温度１５０℃、荷重７．０６ｋｇの条件下で測定される値において、１０ｇ／１０分以上、７０ｇ／１０分以下の範囲内であり、前記塩素化ポリエチレンのメルトマスフローレートは、ＪＩＳ  Ｋ７２１０に準拠して温度１８０℃、荷重２１．６ｋｇの条件下で測定される値において、１ｇ／１０分以上、１３０ｇ／１０分以下の範囲内であることが好ましい。
【０００８】
上記樹脂系耐火性組成物は、ポリリン酸アンモニウムをさらに含有し、前記ポリリン酸アンモニウムの含有量は、前記低密度ポリエチレンと前記塩素化ポリエチレンとの合計１００質量部に対して、１５質量部以上、２５質量部以下の範囲内であることが好ましい。
【０００９】
上記樹脂系耐火性組成物は、ハイドロタルサイトをさらに含有し、前記ハイドロタルサイトの含有量は、前記低密度ポリエチレンと前記塩素化ポリエチレンとの合計１００質量部に対して、１質量部以上、５質量部以下の範囲内であることが好ましい。
【発明の効果】
【００１０】
本発明によれば、樹脂系耐火性成形体を成形する成形性と、樹脂系耐火性成形体における柔軟性とを好適に確保することが可能となる。
【発明を実施するための形態】
【００１１】
以下、樹脂系耐火性組成物の実施形態について説明する。
樹脂系耐火性成形体を成形する用途に用いられる樹脂系耐火性組成物は、低密度ポリエチレンと、塩素化ポリエチレンと、熱膨張性黒鉛とを含有する。
【００１２】
＜低密度ポリエチレン＞
低密度ポリエチレンは、高圧法で製造されるものであって、長く多数の側鎖を有する長鎖分岐構造を有する。そのため、低密度ポリエチレンは、中密度ポリエチレン、高密度ポリエチレン及び直鎖状低密度ポリエチレン等に比して柔軟性のある成形体を形成するのに好適である。低密度ポリエチレンの密度は、０．９１０ｇ／ｃｍ３以上、０．９３０ｇ／ｃｍ３未満であることが好ましい。
【００１３】
低密度ポリエチレンのメルトマスフローレート（ＭＦＲ）は、ＪＩＳ  Ｋ７２１０に準拠して温度１５０℃、荷重７．０６ｋｇの条件下で測定される値において、１０ｇ／１０分以上、７０ｇ／１０分以下の範囲内であることが好ましい。低密度ポリエチレンのメルトマスフローレートは、２０ｇ／１０分以上であることがより好ましく、さらに好ましくは３５ｇ／１０分以上である。低密度ポリエチレンのメルトマスフローレートは、６０ｇ／１０分以下であることがより好ましく、さらに好ましくは５０ｇ／１０分以下である。
【００１４】
＜塩素化ポリエチレン＞
塩素化ポリエチレンは、ポリエチレンの骨格に塩素を付加させた樹脂である。塩素化ポリエチレンは、低密度ポリエチレンとの相溶性が良好なため、組成物を調製する際の原材料の混練時間を短縮することができる。また、塩素化ポリエチレンは、低密度ポリエチレンよりも優れた柔軟性を有するため、樹脂系耐火性成形体の柔軟性を高めることができる。
【００１５】
塩素化ポリエチレンのメルトマスフローレートは、ＪＩＳ  Ｋ７２１０に準拠して温度１８０℃、荷重２１．６ｋｇの条件下で測定される値において、１ｇ／１０分以上、１３０ｇ／１０分以下の範囲内であることが好ましい。塩素化ポリエチレンのメルトマスフローレートは、５ｇ／１０分以上であることがより好ましく、さらに好ましくは１０ｇ／１０分以上である。塩素化ポリエチレンのメルトマスフローレートは、１００ｇ／１０分以下であることがより好ましく、さらに好ましくは７０ｇ／１０分以下である。
【００１６】
＜熱膨張性黒鉛＞
熱膨張性黒鉛は、鱗片状黒鉛等の黒鉛の層に化学物質が挿入されたものである。熱膨張性黒鉛は、火災などの熱によって化学物質が膨張することで、不燃性の膨張体を形成する。すなわち、熱膨張性黒鉛を含有する樹脂系耐火性成形体は、耐火性能を発揮する。
【００１７】
熱膨張性黒鉛の粒度は、３０メッシュ以上、２３０メッシュ以下であることが好ましい。熱膨張性黒鉛の粒度が３０メッシュ以上の場合、樹脂系耐火性成形体を成形する成形性をより高めることができる。熱膨張性黒鉛の粒度が２３０メッシュ以下の場合、熱膨張性黒鉛の膨張倍率を向上させることができる。熱膨張性黒鉛の膨張開始温度は、例えば、１５０〜２５０℃である。
【００１８】
＜主要材料の含有量＞
樹脂系耐火性組成物中において、低密度ポリエチレンと塩素化ポリエチレンとの合計の質量部を１００質量部としたときの低密度ポリエチレンと塩素化ポリエチレンとの質量比は、６０：４０〜７５：２５の範囲内である。すなわち、樹脂系耐火性組成物中において、低密度ポリエチレンと塩素化ポリエチレンとの合計の質量部を１００質量部としたとき、塩素化ポリエチレンの含有量は、２５質量部以上、４０質量部以下の範囲内である。
【００１９】
低密度ポリエチレンと塩素化ポリエチレンとの質量比において、塩素化ポリエチレンの質量比が４０よりも大きい場合、樹脂系耐火性組成物の粘度が低くなり、樹脂系耐火性成形体を成形するための成形性を確保することができない。低密度ポリエチレンと塩素化ポリエチレンとの質量比において、塩素化ポリエチレンの質量比が２５より小さい場合、樹脂系耐火性成形体が硬質化し、樹脂系耐火性成形体の柔軟性を確保することができない。
【００２０】
樹脂系耐火性組成物中の熱膨張性黒鉛の含有量は、低密度ポリエチレンと塩素化ポリエチレンとの合計１００質量部に対して、３質量部以上、２０質量部以下の範囲内である。
樹脂系耐火性組成物中の熱膨張性黒鉛の含有量が、低密度ポリエチレンと塩素化ポリエチレンとの合計１００質量部に対して、３質量部未満の場合、樹脂系耐火性成形体を成形する成形性と、樹脂系耐火性成形体における柔軟性とを確保することができない。樹脂系耐火性組成物中の熱膨張性黒鉛の含有量が、低密度ポリエチレンと塩素化ポリエチレンとの合計１００質量部に対して、２０質量部を超える場合、樹脂系耐火性成形体を成形する成形性と、樹脂系耐火性成形体における柔軟性とを確保することができない。
【００２１】
樹脂系耐火性組成物中において、低密度ポリエチレンと塩素化ポリエチレンとの合計の含有量は、４０質量％以上、９７質量％以下の範囲内であることが好ましい。この合計の含有量が４０質量％以上の場合、樹脂系耐火性成形体を成形する成形性と、樹脂系耐火性成形体における柔軟性とをより高めることができる。この合計の含有量は、５５質量％以上であることがより好ましく、さらに好ましくは６５質量％である。この合計の含有量は、９０質量％以下であることがより好ましく、さらに好ましくは８５質量％以下である。
【００２２】
＜難燃剤＞
樹脂系耐火性組成物には、必要に応じて難燃剤を含有させることもできる。難燃剤としては、例えば、リン系難燃剤、窒素系難燃剤、ハロゲン系難燃剤等が挙げられる。リン系難燃剤としては、例えば、リン酸アミン塩、ポリリン酸アンモニウム、リン酸エステル、ホスファゼン、ホスフォン酸エステル、ホスフィン酸金属塩、赤燐等が挙げられる。窒素系難燃剤としては、メラミン、メラミンシアヌレート等が挙げられる。ハロゲン系難燃剤としては、例えば、テトラブロモビスフェノールＡ、デカブロモジフェニルエーテル等が挙げられる。
【００２３】
樹脂系耐火性組成物は、リン系難燃剤を含有することが好ましい。樹脂系耐火性組成物中におけるリン系難燃剤の含有量は、低密度ポリエチレンと塩素化ポリエチレンとの合計１００質量部に対して、５質量部以上、５０質量部以下の範囲内であることが好ましい。
【００２４】
樹脂系耐火性組成物にリン系難燃剤を含有させる場合、リン系難燃剤は、ポリリン酸アンモニウムを含むことがより好ましい。この場合、樹脂系耐火性成形体が熱膨張した膨張体の形状が維持され易くなる。樹脂系耐火性組成物中におけるポリリン酸アンモニウムの含有量は、低密度ポリエチレンと塩素化ポリエチレンとの合計１００質量部に対して、１５質量部以上、２５質量部以下の範囲内であることが好ましい。
【００２５】
＜無機充填材＞
樹脂系耐火性組成物には、必要に応じて無機充填材を含有させることもできる。無機充填材としては、例えば、水酸化アルミニウム、水酸化マグネシウム、ハイドロタルサイト等の含水無機物が挙げられる。また、他の無機充填材としては、例えば、軽質炭酸カルシウムや重質炭酸カルシウムなどの炭酸カルシウム、ホウ酸亜鉛、タルク、クレー、マイカ、シリカ、珪藻土、ガラス繊維、ガラスビーズ、酸化鉄、酸化チタン、酸化マグネシウム、カーボンブラック等が挙げられる。
【００２６】
樹脂系耐火性組成物中における無機充填材の含有量は、低密度ポリエチレンと塩素化ポリエチレンとの合計１００質量部に対して、１質量部以上、１００質量部以下の範囲内であることが好ましい。
【００２７】
樹脂系耐火性組成物に無機充填材を含有させる場合、無機充填材は、ハイドロタルサイトを含むことが好ましい。ハイドロタルサイトは、比較的少量の配合であっても、樹脂系耐火性成形体が熱膨張した膨張体の形状を維持する効果を十分に発揮する。樹脂系耐火性組成物中におけるハイドロタルサイトの含有量は、低密度ポリエチレンと塩素化ポリエチレンとの合計１００質量部に対して、１質量部以上、５質量部以下の範囲内であることが好ましい。
【００２８】
＜上記以外の成分＞
なお、樹脂系耐火性組成物には、必要に応じて、例えば、低密度ポリエチレン等の樹脂以外の樹脂、可塑剤、老化防止剤等を含有させることもできる。
【００２９】
＜樹脂系耐火性組成物の製造方法、及び樹脂系耐火性成形体の製造方法＞
樹脂系耐火性組成物は、低密度ポリエチレン、塩素化ポリエチレン、熱膨張性黒鉛等の原料をタンブラー混合機等の混合機やロール混練機等の混練機を用いて混合することで得られる。取り扱いを容易にするという観点から、樹脂系耐火性組成物を、造粒機を用いて造粒してもよい。
【００３０】
樹脂系耐火性成形体は、射出成形法、押出成形法、プレス成形法等の周知の成形法を用いて樹脂系耐火性組成物を成形することで得られる。樹脂系耐火性成形体の形状は、例えば、板状、筒状等、適用箇所に応じて設定することができる。樹脂系耐火性成形体の用途としては、例えば、スイッチボックス等の筐体、壁、床等に形成された区画貫通部に配置する用途、ドアとドア枠との隙間等の構造部材の隙間に配置する用途等が挙げられる。
【００３１】
次に、本実施形態の作用及び効果について説明する。
（１）樹脂系耐火性組成物において、低密度ポリエチレンと塩素化ポリエチレンとの合計の質量部を１００質量部としたときの低密度ポリエチレンと塩素化ポリエチレンとの質量比は、６０：４０〜７５：２５の範囲内である。樹脂系耐火性組成物中における熱膨張性黒鉛の含有量は、低密度ポリエチレンと塩素化ポリエチレンとの合計１００質量部に対して、３質量部以上、２０質量部以下の範囲内である。このように、樹脂系耐火性組成物中に低密度ポリエチレンと塩素化ポリエチレンと熱膨張性黒鉛とを含有させることで、樹脂系耐火性成形体を成形する成形性と、樹脂系耐火性成形体における柔軟性とを好適に確保することが可能となる。
【００３２】
例えば、樹脂系耐火性組成物中の熱膨張性黒鉛の含有量に対して、塩素化ポリエチレンの含有量が少なすぎると、樹脂系耐火性成形体を成形する成形性と、樹脂系耐火性成形体における柔軟性とのいずれも確保できなくなる。また、樹脂系耐火性組成物中の塩素化ポリエチレンの含有量を増やすことで、樹脂系耐火性組成物中の塩素量を増やすと、熱膨張性黒鉛が熱膨張した膨張体の飛散を抑えることもできる。
【００３３】
（２）低密度ポリエチレンのＭＦＲは、上述した条件下で測定される値において、１０ｇ／１０分以上、７０ｇ／１０分以下の範囲内であり、塩素化ポリエチレンのＭＦＲは、上述した条件下で測定される値において、１ｇ／１０分以上、１３０ｇ／１０分以下の範囲内であることが好ましい。本実施形態の樹脂系耐火性組成物には、上記ＭＦＲで規定される流動性を有する低密度ポリエチレン及び塩素化ポリエチレンを好適に用いることができる。
【００３４】
（３）樹脂系耐火性組成物中にポリリン酸アンモニウムを含有させる場合、ポリリン酸アンモニウムの含有量は、低密度ポリエチレンと前記塩素化ポリエチレンとの合計１００質量部に対して、１５質量部以上、２５質量部以下の範囲内であることが好ましい。この場合、樹脂系耐火性成形体が熱膨張した膨張体の形状が維持され易くなり、また、樹脂系耐火性成形体を成形する成形性と、樹脂系耐火性成形体における柔軟性とをより高めることができる。
【００３５】
（４）樹脂系耐火性組成物中にハイドロタルサイトを含有させる場合、ハイドロタルサイトの含有量は、低密度ポリエチレンと塩素化ポリエチレンとの合計１００質量部に対して、１質量部以上、５質量部以下の範囲内であることが好ましい。この場合、樹脂系耐火性成形体が熱膨張した膨張体の形状が維持され易くなり、また、樹脂系耐火性成形体を成形する成形性と、樹脂系耐火性成形体における柔軟性とをより高めることができる。
【実施例】
【００３６】
次に、実施例及び比較例について説明する。
表１及び表２に示す原材料を、ロール混練機を用いて１１０℃で５分間混練することで、各例の樹脂系耐火性組成物のサンプルを調製した。表１及び表２中の原材料の配合量を示す数値の単位は、質量部である。
【００３７】
表１及び表２中の低密度ポリエチレン（ＬＤＰＥ）及び塩素化ポリエチレン（ＣＰＥ）の詳細は、以下のとおりである。なお、表１及び表２中のＭＦＲの数値の単位は、「ｇ／１０分」である。
【００３８】
（Ａ１）ＬＤＰＥ（ＭＦＲ：４８）は、日本ポリエチレン株式会社製、「商品名：ノバテックＬＤ  ＬＪ８０３」であり、密度の代表値は、０．９２１［ｇ／ｃｍ３］である。
（Ａ２）ＬＤＰＥ（ＭＦＲ：３８）は、大豊化学工業株式会社製、「再生ＬＤＰＥ＿１」であり、密度は、０．９２１〜０．９２５［ｇ／ｃｍ３］である。
【００３９】
（Ａ３）ＬＤＰＥ（ＭＦＲ：１２）は、大豊化学工業株式会社製、「再生ＬＤＰＥ＿２」であり、密度は、０．９１２〜０．９１８［ｇ／ｃｍ３］である。
（Ｂ１）ＣＰＥ（ＭＦＲ：１２６）は、昭和電工株式会社製、「商品名：エラスレン  ３０３Ａ」であり、密度は、１．１０〜１．１４［ｇ／ｃｍ３］である。
【００４０】
（Ｂ２）ＣＰＥ（ＭＦＲ：６９）は、昭和電工株式会社製、「商品名：エラスレン  ３５３Ａ」であり、密度は、１．１４〜１．１８［ｇ／ｃｍ３］である。
（Ｂ３）ＣＰＥ（ＭＦＲ：１０）は、昭和電工株式会社製、「商品名：エラスレン  ３０２ＮＡ」であり、密度は、１．０８〜１．１２［ｇ／ｃｍ３］である。
【００４１】
（Ｂ４）ＣＰＥ（ＭＦＲ：１．３）は、昭和電工株式会社製、「商品名：エラスレン  ３５１Ａ」であり、密度は、１．１４〜１．１８［ｇ／ｃｍ３］である。
＜成形性の評価＞
樹脂系耐火性組成物には、押出成形や射出成形する際に、樹脂系耐火性組成物が適度な粘性を有していることが求められる。このため、成形性の評価では、以下のように樹脂系耐火性組成物のサンプルの粘性に関する評価を行った。
【００４２】
・成形性の評価（１）
各例の樹脂系耐火性組成物のサンプルを１１０℃に設定されたロール混練機を用いて５分間混錬することにより調製した際のサンプルの状態から以下の採点基準で採点した。
【００４３】
混練中のサンプル及び混練を終了してから５分経過後のサンプルがロール混練機から垂れない場合：３点
混練中のサンプルは、ロール混練機から垂れず、混練を終了してから５分経過後のサンプルがロール混練機から垂れた場合：２点
混練中にサンプルがロール混練機から垂れた場合：１点
・成形性の評価（２）
成形性の評価（１）においてロール混練機を用いた混練の終了時のサンプルの表面状態を観察し、以下の採点基準で採点した。
【００４４】
サンプルの表面にヒビや割れが発生しない場合：３点
サンプルの表面にヒビや割れが発生した場合：１点
・成形性の総合評価
上記の成形性の評価（１），（２）で採点した点数の合計点が６点の場合、成形性に優れる（◎）、合計点が５点の場合、成形性が良好（○）、合計点が４点以下の場合、成形性に劣る（×）とする３段階で評価した。その結果を表１及び表２中の「組成物の成形性」欄に示す。
【００４５】
＜柔軟性の評価＞
各例の樹脂系耐火性組成物のサンプルを２ｍｍの厚さとなるように、１００℃で熱プレスを行うことで、各例の樹脂系耐火性成形体のサンプルを得た。得られたサンプルを長さ２２５ｍｍ、幅１０ｍｍの寸法に切断して各例の試験片を作成した。次に、直径５０ｍｍの鉄パイプに試験片を押し当てることで、鉄パイプの外周に沿って１８０°の角度となるように試験片を変形した。試験片における変形部分の外周面を観察し、ヒビや割れの発生の有無について確認した。さらに、直径３０ｍｍの鉄パイプに対して、長さ１７５ｍｍ、幅１０ｍｍの試験片を準備し、同様に、試験片における変形部分の外周面を観察し、ヒビや割れの発生の有無について確認した。
【００４６】
直径３０ｍｍの鉄パイプを用いた試験において試験片にヒビや割れの発生がない場合、柔軟性に優れる（◎）、直径５０ｍｍの鉄パイプを用いた試験において試験片にヒビや割れの発生がない場合、柔軟性が良好（○）、直径５０ｍｍの鉄パイプを用いた試験において試験片にヒビや割れが発生した場合、柔軟性に劣る（×）とする３段階で評価した。その結果を表１及び表２中の「成形体の柔軟性」欄に示す。
【００４７】
【表１】
2020176206.tif 000002
【００４８】
【表２】
2020176206.tif 000003
表１及び表２に示すように、各実施例では、組成物の成形性及び成形体の柔軟性のいずれも優れる又は良好の結果が得られた。
【００４９】
比較例１の塩素化ポリエチレンの質量比は各実施例よりも低い。この比較例１における成形体の柔軟性は、各実施例よりも劣る結果となった。比較例２の塩素化ポリエチレンの質量比は、各実施例よりも高い。この比較例２における組成物では、上記成形性の評価（１）の点数が１点となる結果であったため、成形性に劣ると判定し、柔軟性の評価については省略した。また、比較例３の熱膨張性黒鉛の含有量は、各実施例よりも高い。この比較例３における組成物の成形性及び成形体の柔軟性のいずれについても、各実施例よりも劣る結果となった。
【００５０】
各実施例のうち、ＭＦＲが３８ｇ／１０分以上、４８ｇ／１０分以下の範囲内であるＬＤＰＥ及びＭＦＲが１０ｇ／１０分以上、６９ｇ／１０分以下の範囲内であるＣＰＥが選択された実施例１〜６，９は、実施例７，１０に比して柔軟性が良好となる。また、同様にして、実施例１〜６，９は、実施例８に比して成形性が良好となる。このように、ＭＦＲが３８ｇ／１０分以上、４８ｇ／１０分以下の範囲内であるＬＤＰＥ及びＭＦＲが１０ｇ／１０分以上、６９ｇ／１０分以下の範囲内であるＣＰＥを選択することで、実施例１〜６，９のように、柔軟性及び成形性がともに優れた組成物が得られるようになる。